(57)【特許請求の範囲】
【請求項１】
内部導体、ふっ素樹脂からなる誘電体、外部導体、及び、被覆層からなる同軸ケーブルにおいて、該被覆層に表面活性剤からなる帯電防止剤が３％〜１０％の範囲で含有されていることを特徴とする同軸ケーブルの両端に金属製コネクタが接続され、該金属製コネクタは該被覆層表面と全周に渡って電気的に導通するよう接続されている、同軸ケーブル加工品。
【請求項２】
該帯電防止剤がエステルを含むカチオン系表面活性剤である請求項１に記載の同軸ケーブル加工品。
【請求項３】
該被覆層がポリウレタン又はポリ塩化ビニルである請求項１又は２に記載の同軸ケーブル加工品。
【請求項４】
該被覆層の帯電電圧値が１００Ｖ以下、かつ表面抵抗値が１．０×１０３ＭΩ以下であることを特徴とする、請求項１〜３のいずれかに記載の同軸ケーブル加工品。
【発明の詳細な説明】
【技術分野】
【０００１】
本発明は、高周波測定器機器等などの用途に適した同軸ケーブル加工品に関するものである。
【背景技術】
【０００２】
従来、高周波測定器機器間を同軸ケーブルで接続して使用した場合、測定器の移動に伴う同軸ケーブルの表面に帯電していた静電気が放電し、測定器の測定値に悪影響が生ずるという問題、あるいは、静電気の放電により測定器が故障するというより深刻な問題があった。
この問題を解決するため、同軸ケーブルの全長に渡って金属編組チューブを被覆し、除電する方法がある。
しかしながら、この方法は、金属編組チューブの内面が同軸ケーブルの全長に渡って外表面と接触していないと除電が確実にできないという問題があった。
また、測定器機器に使用する同軸ケーブルも外径が同じでなく、各種サイズの外径の同軸ケーブルが使用されているので、金属編組チューブのサイズも同軸ケーブルのサイズに合わせて用意する必要があり、コストアップを招くとともに、管理に工数が掛る問題もあった。
一方、絶縁電線の最外層に帯電防止剤を塗布した帯電防止層を設けた絶縁電線が知られている。（特許文献１）
しかしながら、この方法では、塗布した帯電防止剤が剥がれ除電効果が無くなるという耐久性に問題があった。
【先行技術文献】
【特許文献】
【０００３】
【特許文献１】特開平７−１８２９２５号公報
【発明の開示】
【発明が解決しようとする課題】
【０００４】
したがって、本発明の課題は従来の問題点を解消するとともに、耐久性があり、しかも確実で安価に静電気を防止できる同軸ケーブル加工品を提供することにある。
【課題を解決するための手段】
【０００５】
本発明者によれば
内部導体、フッ素樹脂からなる誘電体層、外部導体、及び、被覆層からなる同軸ケーブルにおいて、該被覆層に表面活性剤からなる帯電防止剤が３％〜１０％の範囲で含有されていることを特徴とする同軸ケーブルの両端に金属製コネクタが接続され、該金属製コネクタは該被覆層表面と全周に渡って電気的に導通するよう接続されている同軸ケーブル加工品が提供される。
【発明の効果】
【０００６】
上記の構成を採る本発明によれば、以下のような顕著な作用・効果が奏される。
ａ．被覆層全体に帯電防止剤を含有したので均一に抵抗値を下げることができ、むらの無い確実な静電気の除電ができる。
ｂ．被覆層のみに帯電防止剤を含有したので、コア層である誘電体層には影響を与えないので高周波特性、絶縁特性、加工特性には影響を与えない。
ｃ．帯電防止剤が透明なので被覆層あるいは誘電体層の色目に影響を与えない。
ｄ．使用する各種サイズの同軸ケーブルにも柔軟に対応できる。
ｅ．金属編組チューブと比較し、柔軟性の確保、コストの低減が可能。
ｆ．帯電防止剤は被覆層表面に塗布された状態でなく被覆層全体に均一に含有しているので塗布の場合のように表面から剥がれないので耐久性に優れている。
ｇ. ケーブルの両端にコネクタを接続する加工品の場合においても、コネクタとの電気的な導通を取るための特段の加工が不要のため工数が削減できる。
【図面の簡単な説明】
【０００７】
【図１】本発明に使用する同軸ケーブルの一例を示す平面図である。
【図２】本発明の同軸ケーブル加工品の態様を示す平面図である。
【発明を実施するための形態】
【０００８】
以下、本発明を図面を参照しながら詳細に説明する。
図１において、本発明に使用する同軸ケーブル（１）は中心導体（２）、誘電体層（３）、外部導体（４）及び、静電気を除去するための帯電防止剤（６）が含有されている被覆層（５）から構成されている。
図２は本発明の態様である、同軸ケーブル加工品（７）であり、（１）〜（６）は図１、２と同様であり、（８）は同軸ケーブル（１）の両端に装着されたコネクタである。
【０００９】
本発明で特徴的なことは、表面活性剤の帯電除去効果を利用し、被覆層に表面活性剤からなる帯電防止剤（６）を３％〜１０％の範囲で含有させたことにある。
ここで、表面活性剤としては、アニオン系活性剤、カチオン系活性剤、ノニオン系活性等各種の活性剤があるが、これらの中でも、カチオン系表面活性剤が除電効果に優れているとともに、透明性も高いので好ましく、その中でもエステルを含むカチオン系表面活性剤がさらに好ましい。
こうすることにより、被覆層（５）全体に帯電防止剤を含有したので均一に抵抗値を下げることができ、むらの無い確実な静電気の除電ができる。
また、被覆層（５）のみに帯電防止剤（６）を含有したので、内層のコア層である誘電体層（３）の高周波特性、絶縁特性、成型性等の加工特性には影響を与えない。
さらに、カーボンや酸化チタンを帯電防止剤とした場合と異なり、帯電防止剤（６）が透明なので被覆層あるいは誘電体層の色目に影響を与えず、ケーブルの柔軟性も確保できる。
さらに、使用する各種サイズの同軸ケーブルにも柔軟に対応できるとともに、金属編組チューブと比較し、コストの低減が可能である。
また、ケーブルの両端にコネクタを接続する加工品の場合においても、コネクタとの電気的な導通を取るための特段の加工が不要のため工数が削減できる。
なお、帯電防止剤（６）を３％〜１０％の範囲で含有させた理由は、あまり少ないと除電効果そのものが得られなく、逆に多過ぎると被覆層の引張特性等の機械的特性、押出特性等の加工特性が悪化するからである。
【００１０】
被覆層（５）としては、ポリオレフィン系樹脂、ポリウレタン樹脂、ポリ塩化ビニル樹脂、フッ素樹脂、シリコーンゴム等各種被覆材料が選択可能であるが、屈曲性、加工性帯電防止剤（６）の分散性を考慮するとポリウレタン樹脂、ポリ塩化ビニル樹脂が特に好ましい。
【００１１】
次に、本発明で使用する同軸ケーブルのその余の構成について述べる。
同軸ケーブル（１）としては、外径が２．０ｍｍ〜８．０ｍｍの細径化ないし極細化ケーブルが好ましく用いられる。このとき、中心導体（２）としては、通常、直径が０．１５〜０．６ｍｍのスズ入り銅合金、銀銅合金線、軟銅線等からなる導線の単線又はそれらを撚り合わせた、外径が０．４５ｍｍ〜１．７ｍｍの細線が好ましい。
【００１２】
中心導体（２）を被覆する誘電体層（３）は、絶縁性を有する任意の合成樹脂、例えば、ポリエチレン、フッ素樹脂などで構成される。同軸ケーブルの信号伝送特性及びハンダ固定を行う際の耐熱性の点では、テトラフルオロエチレン−パーフルオロアルキルビニルエーテル共重合体（ＰＦＡ）、テトラフルオロエチレン−ヘキサフルオロプロピレン共重合体（ＦＥＰ）、ポリテトラフルオロエチレン（ＰＴＦＥ）などのフッ素樹脂が好ましく用いられる。この誘電体層（３）は、その強度及び同軸ケーブルの外形寸法を考慮し、０．５ｍｍ〜１．５ｍｍの厚さに調整すればよい。
【００１３】
誘電体層（３）上に被覆されるシールド層としての外部導体（４）は、通常、スズ入り銅合金線、銀銅合金線や軟銅線などの横巻きや編組、縦添え等が用いられる。そのなかでも、銅箔巻きと編組の組合わせが特にシールド効果に優れ、好ましく用いられる。
構成する各素線の素線径は、シールド層の凹凸を少なくし、同時に、仕分け作業のし易さ及び機械的強度を考慮して、０．０８ｍｍ〜０．２ｍｍの範囲から適宜設定すればよい。
【００１４】
以上、図１に示す、本願発明に使用する長尺の同軸ケーブル（１）の構成について説明したが、次に、図２に基づき、本発明の態様である同軸ケーブル加工品（７）について説明する。
加工品の場合には、上述した同軸ケーブル（１）は、その両端が端末加工された後、両端にコネクタ等の接続部材を接続する。コネクタ（８）としては、樹脂製、金属製等各種コネクタがあるが、本発明では除電性から導電樹脂性よりも抵抗値が低く導電性に優れた金属製コネクタを使用する。
また、コネクタの種類では、ＳＭＡ型、Ｎ型、ＢＮＣ等各種仕様のコネクタが使用できる。
なお、金属製コネクタ（８）は同軸ケーブルの被覆層（５）表面となるべく全周に渡って
電気的に導通していることが肝要である。
【００１５】
「実施例」
直径０．３２ｍｍの銀メッキ銅被鋼線を７本撚り合わせてなる外径が０．９６ｍｍの中心導体（２）の外周に、厚さ１．０１ｍｍのＰＴＦＥ樹脂を誘電体層（３）として被覆した。次いで、誘電体層（３）外周に、素線径が０．０５ｍｍの銀メッキ銅箔線を巻き、素線径が０．０８ｍｍの銀メッキ軟銅線を編組して外部導体（４）を形成し、更にその周りに被覆層（５）としてポリウレタン樹脂１００部に対し、帯電防止剤（６）として、エステルを含むカチオン系表面活性剤を５％含有した樹脂を厚さ０．４５ｍｍに押出被覆して、外径４．４７ｍｍの図１に示す同軸ケーブル（１）を作成した。
次いで、この同軸ケーブル（１）を９８２ｍｍに切断、端末加工して各端末に金属製コネクタ（８）をハンダ付けにより接続し、被覆層と金属製コネクタを電気的に導通させた。
この際、図２に示すように、同軸ケーブル（１）の片端に金属製コネクタ（８）としてＳＭＡ型コネクタ(オス)、他方の端部にＮ型コネクタ(オス)を接続した。
この結果、コネクタ（８）が装着された長さが１０００ｍｍの本発明の同軸ケーブル加工品（７）が得られた。
【００１６】
上記にて作成した同軸ケーブル加工品（７）を市販の静電気測定装置及び表面抵抗計に接続し除電効果を検証した。
この結果を下記、表１に示す。
【表１】
0005568358.tif 000002
ここでは、被覆層の帯電電圧値の許容値及び被覆層の表面抵抗値の許容値は以下とした。
帯電電圧値の許容値：  １００Ｖ以下
表面抵抗値の許容値：１．０×１０３ＭΩ以下
また、同表中の◎、○、△、×は以下の状態を表している。
◎：被覆層の帯電電圧値、表面抵抗値ともに規定値を満足する最も好ましい状態
○：帯電電圧値、表面抵抗値共に規定値を満たす好ましい状態
△：帯電電圧値、表面抵抗値のいずれかが規定値を満たしていない状態
×：帯電電圧値、表面抵抗値共に規定値を満たしていない状態
表１に示すように、帯電防止剤が３％〜１０％の範囲で含有されている場合には、十分な除電効果が得られていることが確認できる。
なお、上記では、同軸ケーブル（１）に装着するコネクタ（８）としてＳＭＡ型コネクタとＮ型コネクタの組み合わせで説明したが、両端ともＳＭＡ型コネクタや両端ともＮ型コネクタの組み合わせにおいても同様の結果が得られていることを付記しておく。
【産業上の利用可能性】
【００１７】
本発明の同軸ケーブル加工品は電気特性を計測する測定器と測定物を繋ぐ伝送ケーブル、計測器（電子機器）間を繋ぐ伝送ケーブルとして使用できるだけでなく、医療機器、電子機器にも応用可能である。
【符号の説明】
【００１８】
１    同軸ケーブル
２    内部導体  
３    誘電体層
４    外部導体
５    被覆層
６    帯電防止剤
７    同軸ケーブル加工品
８    コネクタ
【図１】
0005568358.tif 000003
【図２】
0005568358.tif 000004